(57)【特許請求の範囲】
【請求項１】
化粧品として許容される媒質中に、少なくとも０．５ｍｍの平均径を有する水膨潤粒子の形態の水超吸収性ポリマー、水、及びフィルム形成性ポリマーを含む、化粧品組成物であって、
前記水超吸収性ポリマーが、前記ポリマー１グラム当たり少なくとも２０ｇの水を吸収可能であることを特徴とする、装飾品の外観を呈する、ケラチン物質上における三次元的付着物の生成を導くための化粧品組成物。
【請求項２】
水超吸収性ポリマーが、前記ポリマー１グラム当たり２０乃至２０００ｇの水を吸収可能であることを特徴とする、請求項１に記載の組成物。
【請求項３】
水超吸収性ポリマーの水膨潤粒子の平均径が、０．５乃至２０ｍｍであることを特徴とする、請求項１または２に記載の組成物。
【請求項４】
水超吸収性ポリマーが、
・水溶性エチレン性不飽和モノマーの重合化によって生じる、部分的に架橋したポリマー、
・デンプンがグラフト化したポリアクリレート、
・アクリルアミド／アクリル酸のコポリマー
・デンプンがグラフト化したアクリルアミド／アクリル酸
・イソブチレン／無水マレイン酸のコポリマー、
・カルボキシメチルセルロースのナトリウムまたはカリウム塩、
・ポリアスパラギン酸の架橋塩、
・キトサン／ポリビニルピロリドン及びキトサン／ポリエチレンイミンのコンビネーション、
からなる群より選択されることを特徴とする、請求項１乃至３のいずれか一項に記載の組成物。
【請求項５】
水超吸収性ポリマーが、架橋したナトリウムポリアクリレートであることを特徴とする、請求項１乃至４のいずれか一項に記載の組成物。
【請求項６】
フィルム形成性ポリマーが、粒子の水性分散物の形態をとることを特徴とする、請求項１乃至５のいずれか一項に記載の組成物。
【請求項７】
ケラチン物質をメイクアップする方法であって、請求項１乃至６のいずれか一項に記載の組成物を前記ケラチン物質に適用する工程を含む方法。
【請求項８】
請求項１乃至６のいずれか一項に記載の組成物をケラチン物質上に適用することを特徴とする、装飾品の外観を呈する、ケラチン物質のためのメイクアップを得るための方法。
【請求項９】
少なくとも０．５ｍｍの平均径を有する水膨潤粒子の形態の水超吸収性ポリマーの粒子と水とフィルム形成性ポリマーを含む、請求項１乃至６のいずれか一項に記載の化粧品組成物をケラチン物質上に適用することを特徴とする、装飾品の外観を呈する、ケラチン物質のためのメイクアップを得るための方法。
【請求項１０】
請求項１乃至６のいずれか一項に記載の組成物を睫上に適用することを特徴とする、睫を濃くするための方法。
【請求項１１】
水超吸収性ポリマーの粒子と水とフィルム形成性ポリマーを含む、請求項１乃至６のいずれか一項に記載の化粧品組成物を睫上に適用することを特徴とする、睫を濃くするための方法。
【発明の詳細な説明】
【０００１】
【発明の属する技術分野】
本発明の主題は、フィルム形成性ポリマーと水吸収性ポリマーの粒子とを含む化粧品組成物である。本発明の更なる主題は、ケラチン物質のメイクアップ方法である。本発明による組成物及びメイクアップ方法は、とりわけ唇及び頭皮を含む皮膚等のケラチン物質及び、ヒトの爪、髪、睫、及び眉毛などの外皮のメイクアップを企図する。
【０００２】
【従来の技術】
本発明は、ボディ、顔の皮膚、耳（特に耳たぶ）のためのメイクアップ、唇のメイクアップ、睫用メイクアップ製品、爪用メイクアップ製品または髪用メイクアップ製品の形態をとりうる。
【０００３】
メイクアップ製品は、一般的に皮膚または外皮他の所定の部分に色を付け、強調して、前記皮膚または外皮上に光沢のある、つや消しの、または滑らかな外観を与えるために使用される。これらの製品は、通常は薄い、均一な層の形態で適用される。
【０００４】
メイクアップ製品に、皮膚または外皮上における優れた耐久性を与えるための、水性分散物中におけるフィルム形成性ポリマーの使用は、既知である。例えば、米国特許第３６３９５７２号には、ポリアクリレートエステル等のポリマーの水性分散物を含む皮膚メイクアップ組成物がされている。乾燥後、この組成物は、皮膚上において耐久性に優れたフィルムを残す。米国特許第４１５８０５３号には、爪に付着するフィルムを形成するアクリル性ポリマーの水性分散物を含むネイルエナメルが記載されている。
【０００５】
ファッションの進化に伴い、消費者は、独創的または特別なメイクアップ効果を得ることのできる、特にメイクアップした顔またはボディに、目に見える変化を与える、新たなメイクアップ製品を、いっそう要求し、必要としている。
【０００６】
ここで、現在購入可能なメイクアップ組成物は、均一で滑らかなフィルムを得ることを可能にするのみであり、浮き彫り状のメイクアップを得ることを可能にするものはない。したがって、皮膚又は外皮に適用した際に、現在購入可能な均一で滑らかなフィルムとは異なるメイクアップ効果を得ることが可能なメイクアップ製品が求められている。
【０００７】
【発明が解決しようとする課題】
従って、本発明の目的は、三次元的、または浮き彫り状のメイクアップを、皮膚または外皮上に得ることを可能にするメイクアップ組成物を提案することである。
【０００８】
【課題を解決するための手段及び発明の実施の形態】
出願人は、フィルム形成性ポリマーと水吸収性ポリマーの粒子とを含む組成物によって、ケラチン物質のための新タイプのメイクアップが得られることを見いだした。したがって、本発明による組成物は、ケラチン物質上における三次元的付着物の生成を導く。該三次元的付着物は、ケラチン物質上に本発明による組成物を適用するとすぐに得られる。この付着物は、装飾品の外観を与える結晶に似た超吸収性ポリマーの個別の粒子を含有する。こうして、高価な貴石を使用すること無く、皮膚及び外皮上に装飾品を作り出すことが可能である。さらにまた、睫に適用された本発明の組成物は、これらを濃くすることができる。
【０００９】
より正確には、本発明の主題は、化粧品として許容される媒質中にフィルム形成性ポリマーを含む化粧品組成物であって、これは少なくとも０．５mmの平均径を有する水膨潤粒子の形態の水超吸収性ポリマーを含有することを特徴とする。
【００１０】
本発明の更なる主題は、ケラチン物質のメイクアップのための美容方法であって、上述のような組成物の、前記ケラチン物質への適用を含む。
【００１１】
本発明の更なる主題は、結晶及び／または装飾品の外観を呈する、ケラチン物質のためのメイクアップを得るための、上述のような組成物の使用である。
【００１２】
本発明の更なる主題は、結晶及び／または装飾品の外観を呈するケラチン物質のメイクアップを得るための、少なくとも０．５mmの平均径を有する水膨潤粒子の形態での水超吸収性ポリマーの粒子及びフィルム形成性ポリマーの、化粧品組成物中における使用である。
【００１３】
本発明の更なる主題は、上述のような組成物の、睫を濃くするための使用である。
【００１４】
本発明の更なる主題は、睫を濃くするための、少なくとも０．５mmの平均径を有する水膨潤粒子の形態での水超吸収性ポリマーの粒子及びフィルム形成性ポリマーの、化粧品組成物中における使用である。
【００１５】
本発明によれば、「水超吸収性ポリマー」は、乾燥状態においてその重量の少なくとも２０倍の水性流体、特に水、とりわけ蒸留水を吸収可能なポリマーを意味すると理解される。こうした超吸収性ポリマーは、"Absorbent polymer technology, Studies in polymer science 8" by L. Brannon-Pappas and R. Harland, ed. Elsevier, 1990の研究に記載されている。これらのポリマーは、水及び水性流体の吸収及び保持の性能が高い。水性流体の吸収後、こうして該水性流体が浸透したポリマーの粒子は、依然水性流体中に不溶のままであり、したがってその個別の粒子状態を保持する。
【００１６】
自然な吸収は、３０分間までの吸収時間を意味すると理解される。超吸収性ポリマーは、それ自身の重量の２０乃至２０００倍（すなわち、吸収性ポリマー１グラム当たりに吸収される水は２０乃至２０００g）、好ましくは３０乃至１５００倍、更に好適には５０乃至１０００倍の水吸収能を有しうる。これらの水吸収特性は、温度（２５℃）及び圧力（７６０mmHg、すなわち１００，０００Pa）の通常条件下において、また蒸留水について定義される。
【００１７】
既述の超吸収性ポリマー粒子のサイズは、水中における該ポリマーの膨潤の後のこれら粒子のサイズである。超吸収性ポリマー粒子は、水で膨潤すると、０．５mmより大なる（特に０．５mm乃至２０mm）、好ましくは１mm乃至１５mm、より好適には３mm乃至１０mmの平均径を有する。
【００１８】
超吸収性ポリマーの例としては、
・水溶性エチレン性不飽和モノマーの部分的架橋を伴う重合化により生成するポリマー、例えば、アクリル性またはビニル性ポリマー、特に架橋し、中和されたポリアクリレート、
・デンプンがグラフト化したポリアクリレート、
・アクリルアミド／アクリル酸のコポリマー、特にナトリウム塩の形態のもの、
・デンプンがグラフト化したアクリルアミド／アクリル酸、特にナトリウムまたはカリウム塩の形態のもの、
・イソブチレン／無水マレイン酸のコポリマー、
・カルボキシメチルセルロースのナトリウムまたはカリウム塩、
・ポリアスパラギン酸の架橋塩、
・キトサン／ポリビニルピロリドン及びキトサン／ポリエチレンイミンのコンビネーション、
を挙げることができる。
【００１９】
超吸収性ポリマーとしては、
・Allied Colloids社により「Salsorb CL10」、「Salsorb CL20」、「FSA type 101」、及び「FSA type 102」、Arakawa Chemical社より「Arasorb S-310」、Chemdal社より「ASAP 2000」及び「Aridall 1460」、Siber Hegner社より「KI-gel 201K」、Nippon Shokubai社より「Aqualic CA W3」、「Aqualic CA W7」、及び「Aqualic CA W10」、Atochem社より「Aqua Keep D 50」、「Aqua Keep D 60」、「Aqua Keep D 65」、「Aqua Keep S 30」、「Aqua Keep S 35」、「Aqua Keep S 45」、「Aqua Keep A1 M1」、及び「Aqua Keep A1 M3」、並びにHoechst Celanese社により「Sanwet IM-5000D」の商品名で市販の、架橋したナトリウムまたはカリウムポリアクリレート；
・Hoechst社により「Sanwet IM-100」、「Sanwet IM-3900」、及び「Sanwet IM-5000S」の商品名で市販の、デンプンがグラフト化したポリアクリレート；
・Grain Processing Corporation社により「Waterlock A-100」、「Waterlock A-200」、「Waterlock D-200」、及び「Waterlock B-204」の商品名で市販の、ナトリウムまたはカリウム塩形態の、デンプンがグラフト化したアクリルアミド／アクリル酸のコポリマー；
・Grain Processing Corporation社により「Waterlock G-400」の商品名で市販の、ナトリウム塩形態のアクリルアミド／アクリル酸のコポリマー；
・「KI Gel-201K」の商品名で市販の、イソブチレン／無水マレイン酸のコポリマー；
・Aqualon社により「Aquasorb A250」の商品名で市販の、カルボキシメチルセルロース；
・Hydromer社により「Hydrogel Aquatrix 2」の商品名で市販のキトサン／ポリビニルピロリドンのコンビネーション及び「Hydrogel Aquatrix 3」の商品名で市販のキトサン／ポリエチレンイミンのコンビネーション；
を使用可能である。
【００２０】
超吸収性ポリマーは、本発明による組成物中に、組成物全重量に対して０．１乃至５０重量％、好ましくは０．５乃至４０重量％、更に好適には１乃至３０重量％の含量で存在する。
【００２１】
本発明による組成物は、ケラチン物質上に超吸収性ポリマー粒子の優れた密着性及び保持性とを与えるためにフィルム形成性ポリマーを含有する。該ポリマーのフィルム形成特性によって、このポリマーはフィルム形成性ではない超吸収性ポリマーとは相違する。
【００２２】
本明細書中において、「フィルム形成性ポリマー」は、単独でまたは補助的フィルム形成剤の存在下において、支持体、特にケラチン物質に粘着する連続フィルムを形成することが可能なポリマーを意味すると理解される。
【００２３】
一般的に、ラテックスまたはプソイドラテックスの名称で知られる、水性分散物中の粒子の形態のフィルム形成性ポリマーが好ましく使用される。
【００２４】
本発明の組成物中において使用可能なフィルム形成性ポリマーの中では、ラジカルタイプまたは重縮合物タイプの合成ポリマー、天然起源のポリマー、これらの混合物を挙げることができる。
【００２５】
ラジカルフィルム形成性ポリマーは、特にエチレン性不飽和モノマーによって得られるポリマーを意味すると理解され、各モノマーは単独重合（重縮合の対局）可能なものである。ラジカルタイプのフィルム形成性ポリマーは、特にビニル性ポリマー、またはコポリマー、特にアクリル性ポリマーであってよい。
【００２６】
ビニル性フィルム形成性ポリマーは、少なくとも一の酸基を有するエチレン性不飽和モノマー及び／またはこれらの酸性モノマーのエステル及び／またはこれら酸モノマーのアミドの重合化から生成しうる。
【００２７】
酸基を担持するモノマーとしては、α，β-エチレン性不飽和カルボン酸、例えばアクリル酸、メタクリル酸、クロトン酸、マレイン酸及びイタコン酸が使用可能である。（メタクリル）アクリル酸及びクロトン酸、より好ましくは（メタクリル）アクリル酸が好ましく使用される。
【００２８】
酸性モノマーのエステルは、（メタクリル）アクリル酸のエステル（（メタクリレート）アクリレートとも呼称される）、とりわけアルキル、特にＣ1−Ｃ20、好ましくはＣ1−Ｃ8アルキル（メタクリレート）アクリレート、アリール、特にＣ6−Ｃ10アリール、及びヒドロキシアルキル、特にＣ2−Ｃ6ヒドロキシアルキル（メタクリレート）アクリレートから有利に選択される。
アルキル（メタクリレート）アクリレートの中では、メチルメタクリレート、エチルメタクリレート、ブチルメタクリレート、イソブチルメタクリレート、２-エチルヘキシルメタクリレート及びラウリルメタクリレートを挙げることができる。
【００２９】
ヒドロキシアルキル（メタクリレート）アクリレートの中では、ヒドロキシエチルアクリレート、２-ヒドロキシプロピルアクリレート、ヒドロキシエチルメタクリレート、及び２-ヒドロキシプロピルメタクリレートを挙げることができる。
アリール（メタクリレート）アクリレートの中では、ベンジルアクリレート及びフェニルアクリレートを挙げることができる。
特に好ましい（メタクリル）アクリル酸のエステルは、アルキル（メタクリレート）アクリレートである。
【００３０】
本発明によれば、該エステルのアルキル基は、フッ化または過フッ化されていること、すなわちアルキル基の水素原子のいくつかまたは全てがフッ素原子によって置換されていることが可能である。
【００３１】
酸性モノマーのアミドとして、例えば（メタクリルアミド）アクリルアミド、とりわけＮ-アルキル、特にＣ2−Ｃ12アルキル、（メタクリルアミド）アクリルアミドを挙げることができる。Ｎ-アルキル（メタクリルアミド）アクリルアミドの中では、Ｎ-エチルアクリルアミド、Ｎ-ｔ-ブチルアクリルアミド及びＮ-ｔ-オクチルアクリルアミドを挙げることができる。
【００３２】
ビニル性フィルム形成性ポリマーは、ビニルエステル及びスチレンモノマーから選択されるモノマーの単独重合または共重合から生成可能である。特に、これらのモノマーは、上述のもの等の酸性モノマー及び／またはそのエステル及び／またはそのアミドと重合化可能である。
ビニルエステルの例としては、ビニルアセテート、ビニルネオデカノエート、ビニルピバレート、ビニルベンゾエート、及びビニルｔ-ブチルベンゾエートを挙げることができる。
スチレン性モノマーとしては、スチレン及びアルファ-メチルスチレンを挙げることができる。
【００３３】
挙げたモノマーのリストは、限定的ではなく、アクリル性及びビニル性のモノマーのカテゴリーに入る、当業者に既知のあらゆるモノマー（シリコーン鎖で変性したモノマーを含む）を使用することが可能である。
【００３４】
本発明によって使用可能なアクリル性フィルム形成性ポリマーとしては、Avecia-Neoresins社によりNeocryl XK-90（登録商標）、Neocryl A-1070（登録商標）、Neocryl XA-1090（登録商標）、Neocryl BT-62（登録商標）、Neocryl A-1079（登録商標）、及びNeocryl A-523（登録商標）、並びにDow Chemical社によりDow Latex 432（登録商標）を挙げることができる。
【００３５】
フィルム形成性ポリマーとして使用可能な重縮合物としては、アニオン性、カチオン性、非イオン性または両性の、ポリウレタン、ポリウレタン−ポリアクリレート、ポリウレタンポリビニルピロリドン、ポリエステル−ポリウレタン、ポリエーテル−ポリウレタン、ポリウレア、ポリウレア／ポリウレタン、及びこれらの混合物もまた挙げることができる。
フィルム形成性ポリマーとしては、例えば脂肪族、脂環族、または芳香族のポリウレタン、ポリウレア／ウレタン、またはポリウレアコポリマーであって、
・脂肪族及び／または脂環族及び／または芳香族のポリエステル起源の、少なくとも一の鎖、及び／または
・分枝状または非分枝状の少なくとも一のシリコーン鎖、例えばポリジメチル−シロキサンまたはポリメチルフェニルシロキサン、及び／または
・フッ化基を有する少なくとも一の鎖
を単独又は混合物として有するものが可能である。
【００３６】
本発明に定義されるフィルム形成性ポリウレタンは、分枝状または非分枝状のポリエステル、または、ジイソシアネート及び二官能性有機化合物（例えばジヒドロキシ、ジアミノまたはヒドロキシアミノ）との反応によって変性された移動性水素原子を有し、更に、カルボン酸またはカルボキシレート基とスルホン酸またはスルホネート基とのいずれか、あるいはまた中性化可能第三級アミン基または第四級アンモニウム基を有するアルキドからも得ることが可能である。
【００３７】
本発明によって使用されるフィルム形成性ポリウレタンとしては、Avecia-Neoresins社よりNeorez R-981（登録商標）及びNeorez R-974（登録商標）、並びにGoodrich社よりAvalure UR-405（登録商標）、Avalure UR-410（登録商標）、Sancure 875（登録商標）、Sancure 2060（登録商標）、Avalure UR-425（登録商標）、Avalure UR-430（登録商標）、Sancure 861（登録商標）、Sancure 878（登録商標）、及びAvalure UR-450（登録商標）が使用可能である。
【００３８】
フィルム形成性重縮合物の中では、ポリエステル、ポリエステルアミド、脂肪鎖ポリエステル、ポリアミド、及びエポキシエステル樹脂を挙げることができる。
【００３９】
ポリエステルは、既知の方法によりジカルボン酸の、ポリオール、特にジオールとの重縮合から得られる。
ジカルボン酸は、脂肪族、脂環族、または芳香族であって良い。こうした酸の例としては、シュウ酸、マロン酸、ジメチルマロン酸、コハク酸、グルタル酸、アジピン酸、ピメリン酸、２，２-ジメチルグルタル酸、アゼライン酸、スベリン酸、セバシン酸、フマル酸、マレイン酸、イタコン酸、フタル酸、ドデカンジオン酸、１，３-シクロヘキサンジカルボン酸、１，４-シクロヘキサンジカルボン酸、イソフタル酸、テレフタル酸、２，５-ノルボルナンジカルボン酸、ジグリコール酸、チオジプロピオン酸、２，５-ナフタレンジカルボン酸、及び２，６-ナフタレンジカルボン酸を挙げることができる。これらのジカルボン酸モノマーは、単独または少なくとも二のジカルボン酸モノマーのコンビネーションとして使用可能である。これらのモノマーの中では、フタル酸、イソフタル酸、及びテレフタル酸が、好ましく選択される。
【００４０】
ジオールは、脂肪族、脂環族、及び芳香族のジオールから選択可能である。好ましくは、エチレングリコール、ジエチレングリコール、トリエチレングリコール、１，３-プロパンジオール、シクロヘキサンジメタノール、及び４-ブタンジオールの中から選択されるジオールが使用される。他のポリオールとしては、グリセリン、ペンタエリスリトール、ソルビトール、及びトリメチロールプロパンが使用可能である。
【００４１】
ポリエステルアミドは、ポリエステルと類する方法において、二価酸の、ジアミンまたはアミノアルコールとの重縮合により得ることができる。ジアミンとしては、エチレンジアミン、ヘキサメチレンジアミン、及びメタ-またはパラ-フェニレンジアミンが使用可能である。アミノアルコールとしては、モノエタノールアミンが使用可能である。
【００４２】
ポリエステルは、少なくとも一の-ＳＯ3Ｍ基（ここで、Ｍは水素原子、アンモニウムイオンＮＨ4+または金属イオン、例えばＮａ+、Ｌｉ+、Ｋ+、Ｍｇ2+、Ｃａ2+、Ｃｕ2+、Ｆｅ2+、またはＦｅ3+イオンを表す）を担持する少なくとも一のモノマーを更に含む。特に、こうした-ＳＯ3Ｍ基を有する二官能性芳香族モノマーが使用可能である。
【００４３】
上記のような-ＳＯ3Ｍ基を更に担持する二官能性芳香族モノマーの芳香核は、例えば、ベンゼン、ナフタレン、アントラセン、ジフェニル、オキシジフェニル、スルホニルジフェニル、及びメチレンジフェニル基の中から選択可能である。-ＳＯ3Ｍ基を更に担持する二官能性芳香族モノマーの例としては、スルホイソフタル酸、スルホテレフタル酸、スルホフタル酸、及び４-スルホナフタレン-２，７-ジカルボン酸を挙げることができる。
本発明の主題である組成物中においては、イソフタレート／スルホイソフタレートに基づくコポリマー、とりわけジエチレングリコール、シクロヘキサンジメタノール、イソフタル酸、及びスルホイソフタル酸の縮合によって得られるコポリマーが好ましく使用される。こうしたポリマーは、例えばEastman Chemical Products社によりEastman AQ（登録商標）として市販されている。
【００４４】
場合により変性された、天然起源のポリマーは、セラック樹脂、サンダラックゴム、ダマーゴム、エレミゴム、コーパル樹脂、水不溶性セルロース性ポリマー、及びこれらの混合物の中から選択可能である。
【００４５】
ポリウレタン、ポリウレア、ポリエステル、ポリエステルアミド及び／またはアルキドからなる群より選択される少なくとも一のポリマーの、既存の粒子の内部及び／または部分的に表面上における、一又は幾つかのラジカルモノマーのラジカル重合から生じるポリマーもまた挙げることができる。これらのポリマーは、一般的にはハイブリッドポリマーと呼称される。
【００４６】
一又は幾つかのフィルム形成性ポリマーを含む分散物は、当業者の一般的な知識に基づいて調製可能である。
【００４７】
水性分散物中のフィルム形成性ポリマーの粒子のサイズは、１０乃至５００nm、好ましくは２０乃至３００nmであってよい。
【００４８】
フィルム形成性ポリマーは、本発明による組成物中に、該組成物全重量に対するフィルム形成性ポリマーの乾燥物質の重量として１乃至５０重量％、好ましくは５乃至４０重量％の含量で存在可能である。
【００４９】
有利には、フィルム形成性ポリマーと水超吸収性ポリマーとは、本発明による組成物中に、５乃至１５のポリマー／ポリマー重量比で存在可能である。
【００５０】
本発明による組成物は、フィルム形成性ポリマーの粒子と共にフィルムの形成を促進するための補助的フィルム形成剤を更に含有する。こうしたフィルム形成剤は、所望の機能を満たすことのできる、当業者に既知の全化合物の中から、特に可塑剤及び合着剤の中から選択可能である。
【００５１】
本発明の組成物の媒質は、有利には水を含む水性媒質である。該組成物中の水含量は、組成物全重量に対して３乃至９８．９重量％、より好適には１０乃至９０重量％となりうる。
【００５２】
該組成物は、増粘剤を更に含有可能である。本発明によって使用可能な増粘剤の中で、特に下記のものを挙げることができる：
・水溶性セルロース性増粘剤、例えばヒドロキシエチルセルロース、メチルセルロース、及びヒドロキシプロピルセルロース等。これらの中では、特にAmercol社により「Cellosize QP 44001H」の名で市販のゴムを挙げることができる。
・グアーガム、特にUnipectine社によりVidogum GH 175の名で、Meyhall社によりJaguar Cの名で市販のもの、
・Meyhall社により「Jaguar C-13-S」の名で市販の第四級グアーガム、
・Ｃ1−Ｃ6ヒドロキシアルキル基を含む非イオン性グアーガム。例えば、ヒドロキシメチル、ヒドロキシエチル、ヒドロキシプロピル、及びヒドロキシブチル基を挙げることができる。こうしたグアーガムは、特にMeyhall社よりJaguar HP8、Jaguar HP60、及びJaguar HP120、Jaguar DC 293及びJaguar HP 105の名で、あるいはAqualon社よりGalactasol 4H4FD2の名で市販されている。
・キサンタン、キャロブ、スクレログルカン、ゲラン、ラムサン（rhamsan）、及びカラヤゴム、
・アルギネート、マルトデキストリン、デンプン及びその誘導体、ヒアルロン酸及びその塩、
・粘土、特にモンモリロナイト、ヘクトライト、及びラポナイト、
・架橋ポリアクリル酸、例えばGoodrich社製の「Carbopol」、
・Hispano Quimica社またはGuardian社により「Hispagel」または「Lubragel」の名で市販のグリセリルポリ（メタクリレート）アクリレートポリマー、
・ポリビニルピロリドン、
・ポリビニルアルコール、
・アクリルアミドの架橋ポリマー及びコポリマー、例えばHoechst社により「PAS 5161」または「Bozepol C」の名で、Seppic社により「Sepigel 305」の名で市販のもの等、あるいはまた、
・Allied Colloid社により「Salcare SC95」の名で市販の、架橋メタクリロイルオキシエチルトリメチルアンモニウムクロライドホモポリマー、
・凝集ポリマー、特に凝集ポリウレタン。
【００５３】
本発明による組成物中において、増粘剤は、組成物全重量に対して０．１乃至２０重量％、好ましくは１乃至１０重量％の含量で存在可能である。
【００５４】
皮膚及び／または外皮へのその適用後に、該組成物の迅速な乾燥を促進するため、該組成物は、乾燥促進剤、例えば揮発性溶媒、好ましくは水混和性の揮発性有機溶媒、例えばエタノール等を含有可能である。こうした有機溶媒の量は、該組成物の粘度が既述の範囲内に十分維持されるように選択される。これらの有機溶媒は、該組成物中に、組成物全重量に対して上限１５重量％（とりわけ０．１乃至１５重量％）、好ましくは上限１０重量％（とりわけ０．５乃至１０重量％）の含量で存在可能である。揮発性とは、環境温度において皮膚と接触した際に蒸発しうる化合物を意味すると理解される。
【００５５】
該組成物はまた、水溶性着色剤を含有可能である。特に、超吸収性ポリマーを膨潤させるために使用される水中に、水溶性着色剤を添加することが可能であり、これにより美しい装飾品様の外観を与える有色結晶を得ることが可能となる。
【００５６】
水溶性着色剤の中では、４-[（２，４-ジメチルフェニル）アゾ]-３-ヒドロキシ-２，７-ナフタレンジスルホン酸、二ナトリウム塩、アリザリングリーン二ナトリウム塩、ブリリアントブルー二ナトリウム塩、キノリンイエロー、アマランス三ナトリウム塩、タルトラジン二ナトリウム塩、ローダミン一ナトリウム塩、フクシン二ナトリウム塩、キサントフィル、及びこれらの混合物を挙げることができる。
【００５７】
該組成物は、更に、化粧品に通常使用される他の成分を含有可能である。こうした成分としては、特に現在の技術水準において周知の、可塑剤、合着剤、充填剤、着色物質、例えば顔料または着色剤、ワックス、界面活性剤、保存料、オイル、水和剤、及び香料が可能である。むろん、当業者であれば、皮膚及び／または外皮上の三次元付着物の有利な特性が保持されるように、あらゆる添加剤及び／またはその量を選択するであろう。
【００５８】
該組成物は、当業者に既知のいかなるアプリケーター、例えばブラシ、先端フォーム（foam-tipped）アプリケーター、フロックまたはフェルトペン、絵筆、またはスパチュラ等によって皮膚に適用可能である。
【００５９】
本発明による組成物は、ステンシルによって皮膚に適用することも可能である。すると、ステンシルの切り抜き部分に付着した該組成物は、ステンシルを取り除いた後にその形状を維持し、よって皮膚上に非常に装飾的なメイクアップを与える。
【００６０】
本発明を、下記の実施例においてより詳細に説明する。
【００６１】
【実施例】
0003860451.tif 000002
【００６２】
該組成物は、水超吸収性ポリマーを、着色剤及び保存料を添加した水中において環境温度にて膨潤させ、この混合物に水性分散物中のポリウレタンを添加することによって調製した。
【００６３】
水で膨潤し、粒子サイズ２乃至５mを呈する水超吸収性ポリマーの粒子を含有するメイクアップ組成物が得られた。該組成物を皮膚上に適用した後、透明で青みを帯びた小石状の外観を呈するメイクアップが得られた。
睫に適用されたこの組成物は、睫を濃くすることができた。